КОМПОЗИЦИИ, ОБЕСПЕЧИВАЮЩИЕ ПОВЫШЕННЫЙ КОМФОРТ ДЛЯ ГЛАЗ

1. Композиция, содержащая:
смесь полимеров, содержащую:
i. производное целлюлозы;
ii экстракт семян тамаринда; и
iii гиалуроновую кислоту;
причем производное целлюлозы, экстракт семян тамаринда и гиалуроновая кислота смешиваются в соотношении: от 1 до 10 частей производного целлюлозы : от 1 до 4 частей экстракта семян тамаринда : от 1 до 2 частей гиалуроновой кислоты, с образованием смеси полимеров.
2. Композиция по п. 1, в которой производное целлюлозы выбрано из (или выбрано из группы, состоящей из) полимеров гидроксиалкилцеллюлозы , полимеров алкилгидроксиалкилцеллюлозы; метилцеллюлозы; производных метилцеллюлозы; производных гидроксиметилцеллюлозы; и их смесей.
3. Композиция по п. 2, в которой полимеры гидроксиалкилцеллюлозы выбраны из (или выбраны из группы, состоящей из) гидроксиэтилцеллюлозы, гидроксипропилцеллюлозы и их смесей.
4. Композиция по п. 2, в которой полимеры алкилгидроксиалкилцеллюлозы представляют собой цетилгидроксиэтилцеллюлозу.
5. Композиция по п. 2, в которой производное метилцеллюлозы выбрано из (или выбрано из группы, состоящей из) карбоксиметилцеллюлозы, гидроксиметилцеллюлозы, производного гидроксиметилцеллюлозы или их смесей.
6. Композиция по п. 5, в которой производное гидроксиметилцеллюлозы выбрано из (или выбрано из группы, состоящей из) гидроксипропилметилцеллюлозы, гидроксибутилметилцеллюлозы или их смесей.
7. Композиция по п. 1, в которой общая концентрация смеси полимеров из производного целлюлозы, экстракта семян тамаринда и гиалуроновой кислоты превышает от около 0,4% масс. до около 0,9% масс. от общей массы композиции настоящего изобретения.
8. Композиция по п. 1, в которой общая концентрация неионогенных и анионных полимеров в композициях составляет от (или более) 0,4% масс. (или около 0,4% масс.) до около 1,0% масс. (или около 1,0% масс.) от общей массы композиции настоящего изобретения.
9. Композиция по п. 1, в которой поверхностное натяжение композиции находится в диапазоне от около 40,8 дин/см до 51,9 дин/см по результатам измерений с использованием программного обеспечения для метода висячей капли с помощью Rame-Hart DROPimage Advanced, описанного в спецификации оборудования.
10. Композиция по п. 1, в которой коэффициент потери влаги для композиции составляет менее 1 мг/3 минуты при 37 °C и относительной влажности 70% по результатам измерений способом с использованием системы DVS Intrinsic Measurement System и управляющего программного обеспечения DVS-Intrinsic Control Software, описанного в спецификации оборудования.
11. Композиция по п. 1, причем вязкость композиции составляет от около 30 до 100 сП при нулевом сдвиге по результатам измерений с помощью способа испытания текучести с использованием AR2000, описанного в спецификации оборудования.
12. Композиция по п. 11, в которой вязкость композиций составляет менее 30 сП при характерной для моргания скорости сдвига (1/100 сек) по результатам измерений с помощью способа испытания текучести с использованием AR2000, описанного в спецификации оборудования.
13. Композиция по п. 1, в которой модуль упругости композиции G' выше 0,70 (или около 0,70) паскаля, а фазовый угол δ составляет от около 40° до около 65° по результатам измерений с помощью способа определения вязкоэластических свойств с использованием реометра Bohlin CVOR, описанного в спецификации оборудования.
14. Композиция по п. 1, в которой композиция характеризуется следующим:
i. поверхностное натяжение находится в диапазоне от около 40,8 дин/см до 51,9 дин/см по результатам измерений с использованием программного обеспечения для метода висячей капли с помощью Rame-Hart DROPimage Advanced, описанного в спецификации оборудования;
ii. коэффициент потери влаги составляет менее 1 мг/3 минуты при 37°C и относительной влажности 70% по результатам измерений способом с использованием системы DVS Intrinsic Measurement System и управляющего программного обеспечения DVS-Intrinsic Control Software, описанного в спецификации оборудования;
iii. вязкость составляет от около 30 сП до 100 сП при нулевом сдвиге, а вязкость при характерной для моргания скорости сдвига (1/100 сек) составляет менее 30 сП по результатам измерений с помощью способа испытания текучести с использованием AR2000, описанного в спецификации оборудования; и
iv. модуль упругости G' выше 0,70 (или около 0,70) паскаля, а фазовый угол δ составляет от около 40° до около 65° по результатам измерений с помощью способа определения вязкоэластических свойств с использованием реометра Bohlin CVOR, описанного в спецификации оборудования.